(57)【要約】【課題】粉体・粒体・液体等が収納される大型紙製容器やボールベアリング用ボール等重量物の包装容器素材として、各々の製品が必要とする保護強度に応じたカートン強度を保持でき、しかも生産性、経済性に優れたカートン形成用厚紙を提供することにある。【解決手段】比圧縮強度並びに比破裂強度が明確に規定されているＪＩＳ規格Ｐ３９０２（２０００）に定められた段ボール用ライナのうち、性能ＡＡ級、Ａ級、Ｂ級、Ｃ級のライナを選択し、これを二層以上積層しエマルジョン糊等を用いて合紙することにより得られるカートン形成用厚紙。【選択図】　　　　図１
2004018055.tif 000002
【特許請求の範囲】
【請求項１】
包装容器を形成するための厚紙で、ＪＩＳ規格Ｐ３９０２（２０００）に規定される段ボール用ライナを少なくとも二層以上積層合紙してなる厚紙。
【請求項２】
請求項１の厚紙において、前記積層合紙された厚紙の坪量が４００ｇ／ｍ２乃至１２００ｇ／ｍ２であることを特徴とする厚紙。
【請求項３】
前記段ボール用ライナが坪量２８０ｇ／ｍ２で、ＪＩＳ規格Ｐ３９０２（２０００）の性能がＡＡ級であることを特徴とする請求項１記載の厚紙。
【請求項４】
前記段ボール用ライナが坪量１８０ｇ／ｍ２乃至２２０ｇ／ｍ２で、ＪＩＳ規格Ｐ３９０２（２０００）の性能がＡＡ級であることを特徴とする請求項１記載の厚紙。
【請求項５】
前記段ボール用ライナが坪量２８０ｇ／ｍ２で、ＪＩＳ規格Ｐ３９０２（２０００）の性能がＡ級であることを特徴とする請求項１記載の厚紙。
【請求項６】
前記段ボール用ライナが坪量１６０ｇ／ｍ２乃至２２０ｇ／ｍ２で、ＪＩＳ規格Ｐ３９０２（２０００）の性能がＡ級であることを特徴とする請求項１記載の厚紙。
【請求項７】
前記段ボール用ライナが坪量２８０ｇ／ｍ２で、ＪＩＳ規格Ｐ３９０２（２０００）の性能がＢ級であることを特徴とする請求項１記載の厚紙。
【請求項８】
前記段ボール用ライナが坪量１８０ｇ／ｍ２乃至２２０ｇ／ｍ２で、ＪＩＳ規格Ｐ３９０２（２０００）の性能がＢ級であることを特徴とする請求項１記載の厚紙。
【請求項９】
前記段ボール用ライナが坪量１６０ｇ／ｍ２乃至２１０ｇ／ｍ２で、ＪＩＳ規格Ｐ３９０２（２０００）の性能がＣ級であることを特徴とする請求項１記載の厚紙。
【発明の詳細な説明】
【０００１】
【発明の属する技術分野】
本発明は、粉体、粒体或いは液体等の大容量容器等に使用されるカートンや、ベアリング用ボール等重量物の包装素材として使用される厚紙に関し、さらに詳しくは、内容物に応じた外装容器の強度を安定的に保持できる厚紙素材で、しかも生産性、経済性に優れた包装容器用厚紙に関する。
【０００２】
【従来の技術】
従来から、粉体、粒体或いは液体等をポリプロピレン製の袋等の内装容器に充填し、段ボール或いは積層合紙した厚紙を使用した函体に収納するいわゆるバッグインボックスが業務用紙製容器として広く使用されている。またベアリング用ボール等重量物を積層厚紙により製作されたカートンに入れて包装されることも行われている。
【０００３】
さらに、重量物や特殊な条件下例えば高湿度下で使用される包装容器用には、ポリプロピレン製の段ボールや、スチールを中芯として作られた段ボールなども市場化されている。
【０００４】
【発明が解決しようとする課題】
しかしながら、上記紙製容器は段ボールや一般的板紙の積層合紙による厚紙使用が一般的で、大容量の内容物に対しては強度面での問題が多く、輸送時の落下や衝撃等により、外装容器の破損しいては内袋の破損、内容物の流出までの危険が考えられた。また内袋が与える内圧で外装容器が変形する、一般に胴膨れと呼ばれる現象も、変形の著しい場合破損につながる危険が考えられた。これらは外装容器が紙製であることから、高湿度下や屋外での雨水等の影響、輸送保管時の積み上げ等、さらに苛酷な条件となることがあった。また、ベアリング用ボール等重量物のカートン包装は小型ながら非常に重量が有り、その自重によるカートンの変形・破損、落下・衝撃等による易損度が高かった。
【０００５】
また一般に使用されている板紙を積層合紙したものについては、基本的に比圧縮強度が弱く、又抄造ロット並びに抄造条件による品質のばらつきも有り、上記強度要請に対し安定的に応えることが出来ないという欠点があった。
【０００６】
強度面解消や高湿度下等苛酷な条件下での対応用に供されるポリプロピレン製の段ボールや、スチールを中芯として作られた段ボールは、その加工面での取り扱いにくさや素材自体の重量が大きい問題と、コスト面でも高価格になるなど、生産性、経済性の面から問題があった。
【０００７】
そこで本発明はこのような問題点を解決するためになされたもので、内容物に応じた外装容器の強度を安定的に保持できる厚紙素材で、しかも生産性、経済性に優れたカートン形成用厚紙を提供することにある。
【０００８】
【課題を解決するための手段】
上記課題を解決する為に、本発明ではＪＩＳ規格Ｐ３９０２（２０００）に定められた段ボール用ライナのうち、性能がＡＡ級、Ａ級、Ｂ級、Ｃ級のライナを選択し、これを二層以上積層しエマルジョン糊等を用いて接着合紙することとした。
【０００９】
段ボール用ライナを選択使用した理由は、規格によって比圧縮強度並びに比破裂強度が明確に規定されていることで、被包装物の包装条件に合わせて材料設計が可能であること並びに、材料の品質安定による設計包装容器の品質安定が得られることにある。
【００１０】
ＪＩＳ規格Ｐ３９０２（２０００）に定められた段ボール用ライナは２８０ｇ／ｍ２を上限としている為、課題解決のためには少なくとも二層以上の積層合紙を行うこととしたが、通常この種の積層合紙については五層までの製造ラインが存在する。尚、軽量内容物を包装するカートン形成に使用される板紙坪量は、２１０ｇ／ｍ２から６００ｇ／ｍ２が通常使用されているが、重量物や大容量の製品を収納するカートンを形成する厚紙の坪量の範囲は、およそ４００ｇ／ｍ２から１２００ｇ／ｍ２と考えられることから、少なくとも二層以上の積層合紙を行うこととし、例えば４００ｇ／ｍ２の場合、２００ｇ／ｍ２を二層合紙することも出来るし、１８０ｇ／ｍ２と２２０ｇ／ｍ２との合紙によることも考えられる。
殊更に強度を要求される容器や大型容器の場合、例えば表裏に２８０ｇ／ｍ２、内層二層を２００ｇ／ｍ２とすることで、四層で９６０ｇ／ｍ２の合紙を提供する事ができる等、必要とされる強度に対応して坪量も積層枚数も任意に選択ができる。
【００１１】
エマルジョン糊による接着は、ライナ間の全面接着でも良いし、パターン接着でも良い。これは基本的に製造上の問題から、全面接着では乾燥時間を長く必要とすることで製造スピードが上がらず、製造原価の上昇が考えられるためと、乾燥条件の変化等による紙癖例えばカール、波うちを抑えるためである。
【００１２】
請求項３の発明の段ボール用ライナは、ＪＩＳ規格Ｐ３９０２（２０００）によれば、坪量２８０ｇ／ｍ２の場合、性能がＡＡ級では比圧縮強度（単位Ｎ・ｍ２／ｇ）が１６５以上、比破裂強度（単位ｋＰａ・ｍ２／ｇ）が３．０以上と規定されるものである。
【００１３】
請求項４の発明の段ボール用ライナはＪＩＳ規格Ｐ３９０２（２０００）によれば、坪量１８０ｇ／ｍ２乃至２２０ｇ／ｍ２の場合、性能がＡＡ級では比圧縮強度（単位Ｎ・ｍ２／ｇ）が１４５以上、比破裂強度（単位ｋＰａ・ｍ２／ｇ）が３．２以上と規定されるものである。
【００１４】
請求項５の発明の段ボール用ライナはＪＩＳ規格Ｐ３９０２（２０００）によれば、坪量２８０ｇ／ｍ２の場合、性能がＡ級では比圧縮強度（単位Ｎ・ｍ２／ｇ）が１５５以上、比破裂強度（単位ｋＰａ・ｍ２／ｇ）が２．７以上と規定されるものである。
【００１５】
請求項６の発明の段ボール用ライナはＪＩＳ規格Ｐ３９０２（２０００）によれば、坪量１６０ｇ／ｍ２乃至２２０ｇ／ｍ２の場合、性能がＡ級では比圧縮強度（単位Ｎ・ｍ２／ｇ）が１３５以上、比破裂強度（単位ｋＰａ・ｍ２／ｇ）が２．９以上と規定されるものである。
【００１６】
請求項７の発明の段ボール用ライナはＪＩＳ規格Ｐ３９０２（２０００）によれば、坪量２８０ｇ／ｍ２の場合、性能がＢ級では比圧縮強度（単位Ｎ・ｍ２／ｇ）が１４５以上、比破裂強度（単位ｋＰａ・ｍ２／ｇ）が２．４以上と規定されるものである。
【００１７】
請求項８の発明の段ボール用ライナはＪＩＳ規格Ｐ３９０２（２０００）によれば、坪量１８０ｇ／ｍ２乃至２２０ｇ／ｍ２の場合、性能がＢ級では比圧縮強度（単位Ｎ・ｍ２／ｇ）が１２５以上、比破裂強度（単位ｋＰａ・ｍ２／ｇ）が２．６以上と規定されるものである。
【００１８】
請求項９の発明の段ボール用ライナはＪＩＳ規格Ｐ３９０２（２０００）によれば、坪量１６０ｇ／ｍ２乃至２１０ｇ／ｍ２の場合、性能がＣ級では比圧縮強度（単位Ｎ・ｍ２／ｇ）が１１５以上、比破裂強度（単位ｋＰａ・ｍ２／ｇ）が２．０以上と規定されるものである。
【００１９】
本発明は、上記の段ボール用ライナを積層合紙してなる厚紙であるが、これより製作される包装・容器は、内容物（製品）の形状、サイズ、重量、特性、かつ輸送等使用条件などにより、その構造・形式の適宜な設計が可能である。
【００２０】
このように段ボール用ライナを積層合紙した厚紙と、一般板紙を積層合紙した厚紙とを比較試験した結果、座屈強度において約１５％〜２０％のレベルで段ボール用ライナを積層合紙した厚紙が高い数値を示すことが判明した。しかも一般板紙ではその抄造ロット並びに抄造条件による品質のばらつきが顕著で安定的に強度が維持されない事も判明した。
【００２１】
【発明の実施の形態】
以下、本発明の実施の形態について、図面を参照して説明する。
図１、図２は、それぞれ本発明の段ボール用ライナを積層合紙した厚紙の一実施例の構成を示す模式断面図である。
図３は、段ボール用ライナを積層合紙した厚紙と、一般板紙を積層合紙した厚紙とを使用して坪量による座屈強度を比較試験したグラフである。
図４は、本発明の厚紙を使用して製作されるカートンの実施例の参考図。
【００２２】
図１は、段ボール用ライナを積層合紙した厚紙の一実施例の構成を示す模式断面図であり、図１に示した段ボール用ライナを積層合紙した厚紙は、坪量２００ｇ／ｍ２の段ボール用ライナをエマルジョン糊で接着した構成である。これにより坪量４００ｇ／ｍ２相当の厚紙が得られたことになるが、これに替えて坪量１８０ｇ／ｍ２と坪量２２０ｇ／ｍ２の段ボール用ライナを使用しても
良い。
【００２３】
図２は、段ボール用ライナを積層合紙した厚紙の、別の一実施例の構成を示す模式断面図であり、図２に示した段ボール用ライナを積層合紙した厚紙は、坪量２８０ｇ／ｍ２の段ボール用ライナを表裏に、坪量２００ｇ／ｍ２の段ボ
ール用ライナを内層二層に、それぞれエマルジョン糊で接着した構成である。これにより坪量９６０ｇ／ｍ２相当の厚紙が得られたことになる。
【００２４】
図３は、段ボール用ライナを積層合紙した厚紙と、一般板紙を積層合紙した厚紙とを使用して坪量による座屈強度を比較試験したグラフであるが、段ボール用ライナを積層合紙した厚紙が、おおよそ１５％から２０％座屈強度に優れていることを示している。
【００２５】
図４は、本発明のカートン形成用厚紙を使用して製作されるカートンの、一実施例の参考斜視図であるが、４は段ボール製の輸送梱包によく見られるＡ式ケース、５は電気製品の輸送・販売ケースに見られるメイリングロックスタイルのケースである。内容製品の特性、大きさ、重量、用途、使用方法など、カートンの構造・形式に関しては種々のものが考えられる為、適宜設計が必要であり、これを限定するものではない。
【００２６】
【発明の効果】
以上のように、本発明によれば、規格によって比圧縮強度並びに比破裂強度が明確に規定されていることで、被包装物の包装条件に合わせて材料設計が可能であること並びに、材料の品質安定による設計包装容器の品質安定が得られ、内容物に応じた外装容器の強度を安定的に保持できる厚紙素材で、しかも生産性、経済性に優れた包装容器用厚紙を提供できる効果がある。
【図面の簡単な説明】
【図１】本発明の段ボール用ライナを積層合紙した厚紙の一実施例の構成を示す模式断面図である。
【図２】本発明の段ボール用ライナを積層合紙した厚紙の、別の一実施例の構成を示す模式断面図である。
【図３】段ボール用ライナを積層合紙した厚紙と、一般板紙を積層合紙した厚紙とを使用して坪量による座屈強度を比較試験したグラフである。
【図４】本発明のカートン形成用厚紙を使用して作成されたカートンの一実施例の参考斜視図である。
【符号の説明】
１…　　　　　坪量２００ｇ／ｍ２の段ボール用ライナ
２…　　　　　坪量２８０ｇ／ｍ２の段ボール用ライナ
３…　　　　　エマルジョン糊層
４…　　　　　カートン実施例の参考斜視図
５…　　　　　他のカートン実施例の参考斜視図
【図１】
2004018055.tif 000003
【図２】
2004018055.tif 000004
【図３】
2004018055.tif 000005
【図４】
2004018055.tif 000006